(57)【要約】【課題】粘着剤成分を使用することなく生体又は生体材料へ十分な強度で粘着することができ、且つ、動きのある凹凸表面に貼付した場合でも剥がれにくい薄膜及びその製造方法を提供することを目的とする。【解決手段】本発明では、課題解決手段として、ゼラチン水溶液、アガロース水溶液、又はコラーゲン水溶液の泡膜を枠の開口に形成する泡膜形成工程と、前記泡膜を、水を含有する状態でゲル化させ、ヒドロゲル薄膜を形成するゲル化工程とを含む、ヒドロゲル薄膜の製造方法を提供する。【選択図】図２
2013223644.tif 000002
【特許請求の範囲】
【請求項１】
ゼラチンを含む水溶液の泡膜、アガロースを含む水溶液の泡膜、又は、コラーゲンを含む水溶液の泡膜を枠の開口に形成する泡膜形成工程と、
前記泡膜を、水を含有する状態でゲル化させ、ヒドロゲル薄膜を形成するゲル化工程と
を含む、ヒドロゲル薄膜の製造方法。
【請求項２】
ゼラチンを含む水溶液の泡膜、アガロースを含む水溶液の泡膜、又は、コラーゲンを含む水溶液の泡膜を枠の開口に形成する泡膜形成工程と、
前記泡膜を、水を含有する状態でゲル化させ、ヒドロゲル薄膜を形成するゲル化工程と、
前記ヒドロゲル薄膜を乾燥する乾燥工程と
を含む、乾燥ゲル薄膜の製造方法。
【請求項３】
泡膜形成工程が、ゼラチンを０．１〜２．９重量％の濃度で含む水溶液の泡膜、アガロースを０．１〜５．０重量％の濃度で含む水溶液の泡膜、又は、コラーゲンを０．１〜５．０重量％の濃度で含む水溶液の泡膜を枠の開口に形成する工程である、請求項１のヒドロゲル薄膜の製造方法。
【請求項４】
泡膜形成工程が、ゼラチンを０．１〜２．９重量％の濃度で含む水溶液の泡膜、アガロースを０．１〜５．０重量％の濃度で含む水溶液の泡膜、又は、コラーゲンを０．１〜５．０重量％の濃度で含む水溶液の泡膜を枠の開口に形成する工程である、請求項２の乾燥ゲル薄膜の製造方法。
【請求項５】
前記枠の開口の面積が１００〜４００００ｍｍ2である、請求項１又は３のヒドロゲル薄膜の製造方法。
【請求項６】
前記枠の開口の面積が１００〜４００００ｍｍ2である、請求項２又は４の乾燥ゲル薄膜の製造方法。
【請求項７】
ゼラチンを含む水溶液の泡膜を、水を含有する状態でゲル化して調製された、ゼラチンヒドロゲル薄膜。
【請求項８】
前記水溶液が、ゼラチンを０．１〜２．９重量％の濃度で含む水溶液である、請求項７のゼラチンヒドロゲル薄膜。
【請求項９】
前記泡膜が、開口の面積が１００〜４００００ｍｍ2の開口を有する枠に形成された泡膜である、請求項７又は８のゼラチンヒドロゲル薄膜。
【請求項１０】
請求項７〜９のいずれか１項のゼラチンヒドロゲル薄膜を乾燥させて調製されたゼラチン乾燥ゲル薄膜。
【請求項１１】
アガロースを含む水溶液の泡膜を、水を含有する状態でゲル化して調製された、アガロースヒドロゲル薄膜。
【請求項１２】
前記水溶液が、アガロースを０．１〜５．０重量％の濃度で含む水溶液である、請求項１１のアガロースヒドロゲル薄膜。
【請求項１３】
前記泡膜が、開口の面積が１００〜４００００ｍｍ2の開口を有する枠に形成された泡膜である、請求項１１又は１２のアガロースヒドロゲル薄膜。
【請求項１４】
請求項１１〜１３のいずれか１項のアガロースヒドロゲル薄膜を乾燥させて調製されたアガロース乾燥ゲル薄膜。
【請求項１５】
コラーゲンを含む水溶液の泡膜を、水を含有する状態でゲル化して調製された、コラーゲンヒドロゲル薄膜。
【請求項１６】
前記水溶液が、コラーゲンを０．１〜５．０重量％の濃度で含む水溶液である、請求項１５のコラーゲンヒドロゲル薄膜。
【請求項１７】
前記泡膜が、開口の面積が１００〜４００００ｍｍ2の開口を有する枠に形成された泡膜である、請求項１５又は１６のコラーゲンヒドロゲル薄膜。
【請求項１８】
請求項１５〜１７のいずれか１項のコラーゲンヒドロゲル薄膜を乾燥させて調製されたコラーゲン乾燥ゲル薄膜。
【発明の詳細な説明】
【技術分野】
【０００１】
本発明は、医療用途又は美容用途における利用に適した、生体又は生体材料に対して十分な粘着性を有するヒドロゲル薄膜及び乾燥ゲル薄膜の製造方法に関する。
【背景技術】
【０００２】
美容用の化粧パックシートや、医療用のハップ剤のように、皮膚などの生体表面に貼付される貼付用シートが従来から開発されている。例えば特許文献１には、アルキルセルロース誘導体を放射線照射により架橋して得られる、自己架橋型アルキルセルロース誘導体ヒドロゲルを基材とするシート状パック化粧料が開示されている。
【０００３】
生体貼付用シートでは生体と接する表面に粘着剤を用いないことが望ましい。しかしながら、粘着剤を用いない従来の生体貼付用シートは生体表面に対する接着性が十分ではなく、なお改善の余地がある。
【０００４】
一方、特許文献２には、枠に張られた界面活性高分子の水溶液の泡膜を乾燥させて高分子自立膜を製造する方法が開示されている。特許文献２によれば、厚さがナノメートルオーダーの高分子自立膜を製造可能である。特許文献２では、製造された高分子自立膜を分離膜等の用途に利用することが意図されているが、生体へ貼付する用途については一切検討されていない。
【０００５】
特許文献３では、両面に機能性物質を有する薄膜状高分子構造体（ナノシート）を皮膚の表面に貼付することが開示されている。この文献では、前記薄膜状高分子構造体を可溶性支持膜の表面に支持された状態で皮膚に貼付し、貼付後に可溶性支持膜を溶解させることにより皮膚上に前記薄膜状高分子構造体を残す、という技術が開示されている。この技術は可溶性支持膜の溶解という煩雑な作業を必要とする。
【先行技術文献】
【特許文献】
【０００６】
【特許文献１】特許第４５９６７７４号公報
【特許文献２】特開２０１１−１４３３３２号公報
【特許文献３】ＷＯ２００８／０５０９１３
【発明の概要】
【発明が解決しようとする課題】
【０００７】
特許文献２に開示された、ゼラチン等の界面活性高分子化合物の水溶液の泡膜を室温で乾燥させる薄膜の製造方法は、泡膜中の高分子化合物の濃度が低い場合には乾燥時に泡膜が壊れてしまい薄膜を形成することができないという問題がある。また、特許文献２の方法で製造された乾燥ゲル薄膜は粘着性及び柔軟性が十分ではなく、動きのある凹凸表面では剥がれ易いという問題がある。
【０００８】
本発明は、粘着剤成分を使用することなく生体又は生体材料へ十分な強度で粘着することができ、且つ、動きのある凹凸表面に貼付した場合でも剥がれにくい薄膜及びその製造方法を提供することを目的とする。
【課題を解決するための手段】
【０００９】
本発明者は、ゼラチン、アガロース又はコラーゲンの水溶液から泡膜を形成し、該泡膜を、水を含んだ状態でゲル化させてヒドロゲル薄膜を得る方法は、泡膜を直接乾燥する特許文献２の方法と異なり、泡膜形成のための水溶液中でのゼラチン、アガロース又はコラーゲンが低濃度である場合でも泡膜が壊れることなくヒドロゲル薄膜を形成可能であること、並びに、得られたヒドロゲル薄膜を乾燥させた場合でも膜が壊れることがないことを見出した。本発明者は更に、この方法で得られたヒドロゲル薄膜および乾燥ゲル薄膜が、皮膚表面で十分な粘着性を有し、且つ、動きのある凹凸表面に貼付した場合でも剥がれにくいことを見出した。
【００１０】
（１）ゼラチンを含む水溶液の泡膜、アガロースを含む水溶液の泡膜、又は、コラーゲンを含む水溶液の泡膜を枠の開口に形成する泡膜形成工程と、
前記泡膜を、水を含有する状態でゲル化させ、ヒドロゲル薄膜を形成するゲル化工程と
を含む、ヒドロゲル薄膜の製造方法。
（２）ゼラチンを含む水溶液の泡膜、アガロースを含む水溶液の泡膜、又は、コラーゲンを含む水溶液の泡膜を枠の開口に形成する泡膜形成工程と、
前記泡膜を、水を含有する状態でゲル化させ、ヒドロゲル薄膜を形成するゲル化工程と、
前記ヒドロゲル薄膜を乾燥する乾燥工程と
を含む、乾燥ゲル薄膜の製造方法。
【００１１】
（３）泡膜形成工程が、ゼラチンを０．１〜２．９重量％の濃度で含む水溶液の泡膜、アガロースを０．１〜５．０重量％の濃度で含む水溶液の泡膜、又は、コラーゲンを０．１〜５．０重量％の濃度で含む水溶液の泡膜を枠の開口に形成する工程である、（１）のヒドロゲル薄膜の製造方法。
（４）泡膜形成工程が、ゼラチンを０．１〜２．９重量％の濃度で含む水溶液の泡膜、アガロースを０．１〜５．０重量％の濃度で含む水溶液の泡膜、又は、コラーゲンを０．１〜５．０重量％の濃度で含む水溶液の泡膜を枠の開口に形成する工程である、（２）の乾燥ゲル薄膜の製造方法。
【００１２】
（５）前記枠の開口の面積が１００〜４００００ｍｍ2である、（１）又は（３）のヒドロゲル薄膜の製造方法。
（６）前記枠の開口の面積が１００〜４００００ｍｍ2である、（２）又は（４）の乾燥ゲル薄膜の製造方法。
（７）ゼラチンを含む水溶液の泡膜を、水を含有する状態でゲル化して調製された、ゼラチンヒドロゲル薄膜。
（８）前記水溶液が、ゼラチンを０．１〜２．９重量％の濃度で含む水溶液である、（７）のゼラチンヒドロゲル薄膜。
【００１３】
（９）前記泡膜が、開口の面積が１００〜４００００ｍｍ2の開口を有する枠に形成された泡膜である、（７）又は（８）のゼラチンヒドロゲル薄膜。
（１０）（７）〜（９）のいずれかのゼラチンヒドロゲル薄膜を乾燥させて調製されたゼラチン乾燥ゲル薄膜。
（１１）アガロースを含む水溶液の泡膜を、水を含有する状態でゲル化して調製された、アガロースヒドロゲル薄膜。
（１２）前記水溶液が、アガロースを０．１〜５．０重量％の濃度で含む水溶液である、（１１）のアガロースヒドロゲル薄膜。
（１３）前記泡膜が、開口の面積が１００〜４００００ｍｍ2の開口を有する枠に形成された泡膜である、（１１）又は（１２）のアガロースヒドロゲル薄膜。
（１４）（１１）〜（１３）のいずれかのアガロースヒドロゲル薄膜を乾燥させて調製されたアガロース乾燥ゲル薄膜。
【００１４】
（１５）コラーゲンを含む水溶液の泡膜を、水を含有する状態でゲル化して調製された、コラーゲンヒドロゲル薄膜。
（１６）前記水溶液が、コラーゲンを０．１〜５．０重量％の濃度で含む水溶液である、（１５）のコラーゲンヒドロゲル薄膜。
（１７）前記泡膜が、開口の面積が１００〜４００００ｍｍ2の開口を有する枠に形成された泡膜である、（１５）又は（１６）のコラーゲンヒドロゲル薄膜。
（１８）（１５）〜（１７）のいずれかのコラーゲンヒドロゲル薄膜を乾燥させて調製されたコラーゲン乾燥ゲル薄膜。
【発明の効果】
【００１５】
本発明の方法により製造されるヒドロゲル薄膜及び乾燥ゲル薄膜は、粘着剤成分を使用することなく生体又は生体材料へ十分な強度で粘着することができ、且つ、動きのある凹凸表面に貼付した場合でも剥がれにくいという有利な効果を奏する。
【図面の簡単な説明】
【００１６】
【図１】図１ａは泡膜形成に用いられる枠の一実施形態の平面図である。図１ｂは、図２に示す手順によりヒドロゲル薄膜又は乾燥ゲル薄膜が形成された状態の枠の平面図である。
【図２】図２は、枠に泡膜を形成し、続いて、ヒドロゲル薄膜及び乾燥ゲル薄膜を形成する手順を説明するための、断面模式図である。
【図３】図３は、指の関節表面に貼付された、ヒドロゲル薄膜のみから構成されるシート状貼付用物品が、指の曲げ伸ばしに伴い、皮膚表面の形状変化に追従して変化することを示す模式図である。
【図４】図４は、指の関節表面に貼付された、乾燥ゲル薄膜のみから構成されるシート状貼付用物品が、指の曲げ伸ばしに伴い、皮膚表面の形状変化に追従して変化することを示す模式図である。
【図５】図５は、ヒドロゲル薄膜と他の層とが積層された多層構造のシート状貼付用物品の一実施形態を示す図である。
【図６】図６は、乾燥ゲル薄膜と他の層とが積層された多層構造のシート状貼付用物品の一実施形態を示す図である。
【図７】図７は、ヒドロゲル薄膜と他の層とが積層された多層構造を有し、且つ、ヒドロゲル薄膜の周縁を固定する支持枠を更に備えるシート状貼付用物品の一実施形態を示す図である。
【図８】図８は、乾燥ゲル薄膜と他の層とが積層された多層構造を有し、且つ、乾燥ゲル薄膜の周縁を固定する支持枠を更に備えるシート状貼付用物品の一実施形態を示す図である。
【図９】図９は、ヒドロゲル薄膜と可撓性のフィルム状支持枠とを備えたシート状貼付用物品を用いて、被貼付物にヒドロゲル薄膜を貼付する手順を示す模式図である。
【図１０】図１０は、乾燥ゲル薄膜と可撓性のフィルム状支持枠とを備えたシート状貼付用物品を用いて、被貼付物に乾燥ゲル薄膜を貼付する手順を示す模式図である。
【発明を実施するための形態】
【００１７】
本明細書では、適宜図面を参照して本発明の特徴を説明する。図面では説明のために各部の寸法及び形状を誇張しており、実際の寸法及び形状を正確に描写してはいない。
【００１８】
＜概要＞
本発明のヒドロゲル薄膜及び乾燥ゲル薄膜の調製方法の概要を図１及び２を参照して説明する。
【００１９】
図１ａに示すように、少なくとも１つの開口１１が形成された枠１０を用意する。枠１０を、泡膜形成用水溶液２０に浸し（図２ｂ）、引き揚げて、開口１１を塞ぐように張られた前記水溶液２０の泡膜２１を形成する（図２ｃ）。泡膜２１を、水を含有する状態でゲル化することにより、ヒドロゲル薄膜２２を形成する（図２ｄ）。ヒドロゲル薄膜２２を、更に乾燥させることにより乾燥ゲル薄膜２３を形成する（図２ｅ）。
【００２０】
泡膜２１を形成するための枠１０の寸法及び形状は適宜選択すればよい。枠１０に形成された開口１１の面積は１００〜４００００ｍｍ2が好ましく、３００〜２０００ｍｍ2がより好ましい。開口１１の形状は特に限定されず、目的に応じて円形、多角形（三角形、四角形など）など任意の形状であることができる。なかでも開口１１の形状は、円形や、角部が丸みを帯びた多角形が好ましく、これらの形状の場合、泡膜２１の周縁にかかる応力を低減できるので、泡膜２１の取扱いやすさを向上させることができる。
以下、泡膜形成工程、ゲル化工程及び乾燥工程について具体的に説明する。
【００２１】
＜泡膜形成工程＞
本発明では泡膜形成用水溶液として、ゼラチン、アガロース、又はコラーゲンの水溶液を用いる。
【００２２】
ゼラチン水溶液中のゼラチン濃度は特に限定されないが、低濃度、具体的には０．１〜２．９重量％、好ましくは０．１〜２．５重量％、より好ましくは１．０〜２．０重量％の濃度で水中にゼラチンを含有する水溶液が例示できる。ゼラチン濃度が前記低濃度である場合は、ゼラチン濃度が高い場合と比較して、泡膜が薄くなり、製造されるヒドロゲル薄膜及び乾燥ゲル薄膜は柔軟性が十分に高く、凹凸表面上でも剥がれにくいものとなるため好ましい。前記低濃度のゼラチン水溶液からの薄膜の形成は特許文献２の方法では達成することができない。ゼラチン水溶液から調製された泡膜の厚さは、枠の水溶液からの引き上げ速度を調節するなどして調節可能である。さらに、枠に泡膜を形成した後に、ピペット等を用いて泡膜から水溶液を抜き取り膜厚を薄くすることや、泡膜に水溶液を追加して膜厚を厚くすることも可能である。典型的には、ゼラチン水溶液により形成される泡膜の厚さは１μｍ〜２００μｍであり、より好ましくは１０μｍ〜１００μｍである。泡膜の厚さの測定法：光学顕微鏡により膜−空気界面の位置を、焦点を合わせることで測定し厚みを計測した（使用機器：ナノサーチ顕微鏡、型番：ＯＬＳ３５００、メーカー：オリンパス）。
【００２３】
ゼラチンの起源は特に限定されないが、ブタの表皮、ブタの骨、牛の皮膚、牛の骨、魚等に由来するゼラチンを使用することができる。
【００２４】
ゼラチン水溶液は、泡膜形成工程の段階では、前記濃度のゼラチンをゲル化していないゾル状態で含む。ゾル状態を維持するには温度は２０〜４０℃であることが好ましい。ゼラチン水溶液のｐＨ（２３℃での測定値）は６．０〜８．０であることができる。
【００２５】
アガロース水溶液中のアガロース濃度は特に限定されないが、低濃度、具体的には０．１〜５．０重量％、好ましくは０．１〜２．０重量％、より好ましくは０．５〜１．０重量％の濃度で水中にアガロースを含有する水溶液が例示できる。アガロース濃度が前記低濃度である場合は、アガロース濃度が高い場合と比較し、泡膜が薄くなり、製造されるヒドロゲル薄膜及び乾燥ゲル薄膜は柔軟性が十分に高く、凹凸表面上でも剥がれにくいものとなるため好ましい。前記低濃度のアガロース水溶液からの薄膜の形成は特許文献２の方法では達成することができない。アガロース水溶液から調製された泡膜の厚さは、ゼラチン水溶液と同様に調節可能であるが、典型的には、上記濃度のアガロース水溶液により形成される泡膜の厚さは１μｍ〜２００μｍであり、より好ましくは１０μｍ〜１００μｍである。泡膜の厚さの測定法：光学顕微鏡により膜−空気界面の位置を、焦点を合わせることで測定し厚みを計測した（使用機器：ナノサーチ顕微鏡、型番：ＯＬＳ３５００、メーカー：オリンパス）。
【００２６】
アガロースの起源は特に限定されないが、海藻等に由来するアガロースを使用することができる。
【００２７】
アガロース水溶液は、泡膜形成工程の段階では、前記濃度のアガロースをゲル化していないゾル状態で含む。ゾル状態を維持するには温度は２０〜６０℃であることが好ましい。アガロース水溶液のｐＨ（２３℃での測定値）は６．０〜８．０であることができる。
【００２８】
コラーゲン水溶液中のコラーゲン濃度は特に限定されないが、低濃度、具体的にはコラーゲンを０．１〜５．０重量％、好ましくは０．５〜５．０重量％、より好ましくは１．０〜３．０重量％の濃度で水中に含有する水溶液が例示できる。コラーゲン濃度が前記低濃度である場合は、コラーゲン濃度が高い場合と比較して、泡膜が薄くなり、製造されるヒドロゲル薄膜及び乾燥ゲル薄膜は柔軟性が十分に高く、凹凸表面上でも剥がれにくいものとなるため好ましい。前記低濃度のコラーゲン水溶液からの薄膜の形成は特許文献２の方法では達成することができない。コラーゲン水溶液から調製された泡膜の厚さは、ゼラチン水溶液と同様に調節可能であるが、典型的には、上記濃度のコラーゲン水溶液により形成される泡膜の厚さは１μｍ〜２００μｍであり、より好ましくは１０μｍ〜１００μｍである。泡膜の厚さの測定法：光学顕微鏡により膜−空気界面の位置を、焦点を合わせることで測定し厚みを計測した（使用機器：ナノサーチ顕微鏡、型番：ＯＬＳ３５００、メーカー：オリンパス）。
【００２９】
コラーゲンの起源は特に限定されないが、ブタの皮膚、ブタの骨、牛の皮膚、牛の骨、魚等に由来するコラーゲンを使用することができる。
【００３０】
コラーゲン水溶液は、泡膜形成工程の段階では、前記濃度のコラーゲンをゲル化していないゾル状態で含む。コラーゲン水溶液は、ゼラチン水溶液及びアガロース水溶液とは異なり、低温且つｐＨ３．０付近のｐＨ条件においてゾル状態であり、高温且つｐＨ７．０付近のｐＨ条件においてゲル状態であるという特徴を有する。ゾル状態を維持するには温度は４〜２３℃であることが好ましい。コラーゲン水溶液のｐＨ（２３℃での測定値）は、水溶液調製時においては２．０〜４．０であることが好ましい。コラーゲン水溶液は、泡膜を形成する前にｐＨが６．０〜８．０（２３℃での測定値）となるようにｐＨが調節されることが好ましい。ｐＨの調節は水酸化ナトリウム等のアルカリ成分の添加により行うことができる。
【００３１】
泡膜形成用水溶液として使用するゼラチン水溶液、アガロース水溶液又はコラーゲン水溶液は、適宜他の成分が含まれていてもよい。具体的には、該水溶液には、泡膜を安定化させる目的で界面活性剤、乳化補助剤、湿潤剤等が含まれることができる。界面活性剤としてはショ糖脂肪酸エステル等の生体に対する安全性の高い界面活性剤が好ましい。界面活性剤の濃度は特に限定されないが、典型的には水溶液中に０．０１〜１重量％であることができる。乳化補助剤としてはメチルセルロース、グリセリン、ポリエチレングリコール、ポリビニルアルコール、スクロース、ポリグリセリン等の生体に対する安全性の高い乳化補助剤が好ましい。乳化補助剤の濃度は特に限定されないが、典型的には水溶液中に０．０１〜１０重量％であることができる。ゲル化前の泡膜からの水の揮発は泡膜破裂の原因となる。乳化補助剤は、泡膜からの水の揮発を抑制する作用、すなわち、泡膜の湿潤剤としての作用を有するため、泡膜破裂を抑制することを目的として添加することができる。
【００３２】
ポリエチレングリコール等の前記乳化補助剤は、湿潤剤としての作用に加えて、ヒドロゲル薄膜及び乾燥ゲル薄膜を構成する高分子の間に入り高分子間の架橋形成を抑制して膜の柔軟性を高めるという作用も有する。このため、乳化補助剤を含む泡膜形成用水溶液から調製されたヒドロゲル薄膜及び乾燥ゲル薄膜は柔軟性が高く、皮膚等の生体表面に対する粘着性が高いという有利な効果を有する。
【００３３】
泡膜形成用水溶液中には更に、医薬として有効な成分や、化粧料として有効な成分などの、被貼付物に供給されるべき所望の成分を配合することも可能である。泡膜形成用水溶液に含まれる成分は、ヒドロゲル薄膜及び乾燥ゲル薄膜において高分子の網目構造中に取り込まれ保持されることができる。
【００３４】
ゼラチン、アガロース、コラーゲンはいずれも界面活性を有するため、泡膜の表裏の両表面にはそれぞれ、これらの化合物の分子が疎水部分を外側、親水部分を内側となるように配置していると考えられる。泡膜は表裏が均質な構造を有していることから、泡膜から調製されるヒドロゲル薄膜及び乾燥ゲル薄膜は表裏が均質であり表裏の区別なく利用可能である。
【００３５】
＜ゲル化工程＞
本発明の方法の特徴のひとつは、ゼラチン、アガロース又はコラーゲンの水溶液の泡膜を、水を含有する状態でゲル化させてヒドロゲル薄膜を形成することである。本発明の方法は、泡膜を直接乾燥する特許文献２の方法と異なり、泡膜形成のための水溶液中でのゼラチン、アガロース又はコラーゲンが低濃度である場合でも泡膜が壊れることなくヒドロゲル薄膜を形成可能であり、形成されたヒドロゲル薄膜を乾燥することも可能である。
【００３６】
本発明において「ヒドロゲル」とは、ゼラチン、アガロース又はコラーゲンの高分子が結合して形成された網目状構造物に多量の水が保持された状態のゲルを指す。ゲル化工程では泡膜が乾燥する前に水を含んだ状態でゲル化してヒドロゲルを形成する。ゲル化工程の条件は、泡膜の水分が完全に保持される条件であることは必須ではなく、水を含んだ状態のヒドロゲル薄膜が形成される条件であればよい。
【００３７】
泡膜形成用水溶液として前記濃度のゼラチン水溶液を用いる場合、ゲル化工程は、泡膜を冷却することにより行うことができる。具体的には泡膜を１〜１９℃の温度で短時間、好ましくは１〜１０分間冷却することにより、ゼラチンのヒドロゲルを形成可能である。
【００３８】
泡膜形成用水溶液として前記濃度のアガロース水溶液を用いる場合、ゲル化工程は、泡膜を冷却することにより行うことができる。具体的には泡膜を１〜１９℃の温度で短時間、好ましくは１〜１０分間冷却することにより、アガロースのヒドロゲルを形成可能である。
【００３９】
泡膜形成用水溶液として前記濃度のコラーゲン水溶液を用いる場合、ゲル化工程は、中性付近のｐＨ条件に調節されたコラーゲン水溶液の泡膜を加温することにより行うことができる具体的には、ｐＨ６．０〜８．０に調節されたコラーゲン水溶液から形成された泡膜を、３２〜３７℃の温度で短時間、好ましくは１〜３０分間加温することにより、コラーゲンのヒドロゲルを形成可能である。
【００４０】
ゲル化工程での水分の揮発を抑制するためには、ゲル化工程を飽和湿度に調整された密閉容器内で行うことが好ましい。
【００４１】
ヒドロゲル薄膜の厚さは特に限定されないが、ゼラチンヒドロゲル薄膜の場合は１μｍ〜２００μｍであることが好ましく、１μｍ〜１００μｍであることがより好ましい。アガロースヒドロゲル薄膜の場合は１μｍ〜２００μｍであることが好ましく、１μｍ〜１００μｍであることがより好ましい。コラーゲンヒドロゲル薄膜の場合は１μｍ〜２００μｍであることが好ましく、１μｍ〜１００μｍであることがより好ましい。ヒドロゲル薄膜の厚さがこの範囲である場合、膜の柔軟性が非常に高いため、皮膚等の微細な凹凸を有する表面への密着性が高く、貼付後に薄膜が剥がれ難いため有利である。ヒドロゲル薄膜の厚さの測定法：光学顕微鏡により膜−空気界面の位置を、焦点を合わせることで測定し厚みを計測した（使用機器：ナノサーチ顕微鏡、型番：ＯＬＳ３５００、メーカー：オリンパス）。
【００４２】
＜乾燥工程＞
乾燥ゲル薄膜は、ヒドロゲル薄膜を、更に乾燥させることにより調製することができる。
【００４３】
ゲル化工程と乾燥工程とは別々の工程として実施される必要はなく、泡膜からヒドロゲル薄膜が形成され、引き続きヒドロゲル薄膜の乾燥が進行する条件において泡膜を処理して、中間産物としてヒドロゲル薄膜を取得することなく乾燥ゲル薄膜を得ることもできる。
【００４４】
乾燥のための条件は特に限定されないが、好ましくは１９℃以下で２ｈｒ以上乾燥させる。乾燥ゲル薄膜中の水分は特に限定されないが、好ましくは水分量が１０重量％以下になるまで乾燥させる。
【００４５】
乾燥ゲル薄膜の厚さは特に限定されないが、ゼラチン乾燥ゲル薄膜の場合は１００ｎｍ〜１０μｍであることが好ましく、２００ｎｍ〜１μｍであることがより好ましい。アガロース乾燥ゲル薄膜の場合は１００ｎｍ〜１０μｍであることが好ましく、２００ｎｍ〜１μｍであることがより好ましい。コラーゲン乾燥ゲル薄膜の場合は１００ｎｍ〜１０μｍであることが好ましく、２００ｎｍ〜１μｍであることがより好ましい。乾燥ゲル薄膜の厚さがこの範囲である場合、膜の柔軟性が非常に高いため、皮膚等の微細な凹凸を有する表面への密着性が高く、貼付後に薄膜が剥がれ難いため有利である。また厚さが上記の下限値以上である場合には光干渉による構造色が目視で観察できるため、極薄であるにも関わらず着色剤により着色しなくとも乾燥ゲル薄膜を目視により識別可能である。乾燥ゲル薄膜の厚さの測定法：光学顕微鏡により膜−空気界面の位置を、焦点を合わせることで測定し厚みを計測した（使用機器：ナノサーチ顕微鏡、型番：ＯＬＳ３５００、メーカー：オリンパス）。
【００４６】
＜シート状貼付用物品＞
本発明のシート状貼付用物品は、少なくとも被貼付物に貼付される部分に、前記ヒドロゲル薄膜又は乾燥ゲル薄膜を備えることを特徴とする。
【００４７】
シート状貼付用物品は、前記ヒドロゲル薄膜又は乾燥ゲル薄膜に１つ以上の他の層が積層された多層構造のシート状物品であってもよいし、前記ヒドロゲル薄膜又は乾燥ゲル薄膜に他の層が積層されていない単層構造のシート状物品であってもよい。図５には、ヒドロゲル薄膜２２と、他の層５１とが積層した多層構造のシート状貼付用物品５０を示す。図６には、乾燥ゲル薄膜２３と、他の層６１とが積層した多層構造のシート状貼付用物品６０を示す。
【００４８】
前記ヒドロゲル薄膜及び前記乾燥ゲル薄膜は皮膚などの生体又は生体材料の表面に高い吸着性を有しており、且つ、柔軟性が高い。このため、前記ヒドロゲル薄膜及び前記乾燥ゲル薄膜を有するシート状貼付用物品は、皮膚のように動きのある微細な凹凸表面に貼付された場合でも剥がれにくい。図３には、ヒドロゲル薄膜２２の単層構造を有するシート状貼付用物品３０を指の関節部分の皮膚表面に、指を曲げた状態（上図）で貼付した場合に、貼付後に指を伸ばし皮膚表面にシワが形成されてもシワの形状に追従してヒドロゲル薄膜２２も変形すること（下図）、及び、指の曲げ伸ばしを繰り返しても剥がれにくいことを模式的に示す。ヒドロゲル薄膜２３の単層構造を有するシート状貼付用物品４０を使用した場合でも同様の効果があることを図４に模式的に示す。
【００４９】
ヒドロゲル薄膜又は乾燥ゲル薄膜は、高分子化合物の網目構造を有しているために、医薬として有効な成分や、化粧料として有効な成分などの、被貼付物に供給されるべき所望の成分を保持すること及び／又は透過することが可能である。
【００５０】
ヒドロゲル薄膜又は乾燥ゲル薄膜に所望の成分を保持させる第一の方法としては、泡膜形成用水溶液に、所望の成分を更に加えたものを使用してヒドロゲル薄膜又は乾燥ゲル薄膜を調製する方法が挙げられる。ヒドロゲル薄膜又は乾燥ゲル薄膜に所望の成分を保持させる第二の方法としては、調製されたヒドロゲル薄膜又は乾燥ゲル薄膜に所望の成分を接触させる方法が挙げられる。第二の方法における所望の成分の接触は、該成分を含む液中へのヒドロゲル薄膜又は乾燥ゲル薄膜の浸漬や、該成分を含む液のヒドロゲル薄膜又は乾燥ゲル薄膜への塗布等の任意の方法により行うことができる。
【００５１】
図５及び６に示すように、ヒドロゲル薄膜２２又は乾燥ゲル薄膜２３を、他の層５１、６１と積層する実施形態では、他の層５１、６１は、被貼付物に供給されるべき所望の成分を含む層であることができる。この実施形態では、所望の成分はヒドロゲル薄膜２２又は乾燥ゲル薄膜２３を透過し被対象物に供給されることができる。他の層５１、６１は、所望の成分を適当な支持担体中に含む構造であることができる。他の層５１、６１とヒドロゲル薄膜２２又は乾燥ゲル薄膜２３とは直接積層されていることは必須ではなく、間に更なる他の層が介在していてもよい。
【００５２】
ヒドロゲル薄膜又は乾燥ゲル薄膜は生体又は生体材料の表面を保護する目的で使用することも可能である。
【００５３】
本発明のヒドロゲル薄膜又は乾燥ゲル薄膜を備えたシート状貼付用物品は美容用途又は医療用途において有用である。具体的には、化粧用パック材、皮膚表面の創傷を保護するための創傷被覆材、薬剤を経皮的に適用するための経皮吸収製剤、生体内の臓器や組織の表面に貼付され、臓器や組織の表面を保護する、及び／又は、他の臓器や組織との癒着を防止する保護シート等の用途で利用可能である。
【００５４】
＜支持枠を備えたシート状貼付用物品＞
本発明のシート状貼付用物品は、支持枠により形状が保持されたものであることが好ましい。ヒドロゲル薄膜又は乾燥ゲル薄膜は、支持枠の開口を塞ぐように支持枠に張られた状態で固定されていることが好ましい。
【００５５】
支持枠は、泡膜形成時に用いられた枠であることが好ましい。図１に示すように、泡膜形成時に使われる枠１０は、ヒドロゲル薄膜２２又は乾燥ゲル薄膜２３調製後も膜から分離せず支持枠として利用可能である。この実施形態では、ヒドロゲル薄膜２２又は乾燥ゲル薄膜２３の周縁が支持枠１０と結合している。泡膜形成のために用いられた枠を支持枠７１、８１として用いる実施形態において、ヒドロゲル薄膜２２又は乾燥ゲル薄膜２３に１以上の他の層が更に積層されていてもよい（図７、８参照）。
【００５６】
他の実施形態では、ヒドロゲル薄膜又は乾燥ゲル薄膜を、泡膜形成時に使われた枠から分離し、別途用意された、１つ以上の開口を有する支持枠に、該開口を塞ぐように固定することもできる。この実施形態においても任意の段階において、必要に応じて、ヒドロゲル薄膜又は乾燥ゲル薄膜に対して、適当な寸法へのカット、所望の成分の添加、他の層との積層などの処理を施すことができる。
【００５７】
支持枠は好ましくは可撓性のフィルム状部材である。図９に示すように、フィルム状部材により形成される支持枠９１と、支持枠９１の開口を塞ぐように張られたヒドロゲル薄膜２２とを備えるシート状貼付用物品９０は、表面が平坦ではない被貼付物９２の表面形状に沿って変形することができ、支持枠９１に固定された状態のヒドロゲル薄膜２２の表面を、被貼付物９２の表面に十分に吸着させ貼付することができる（図９ｂ）。ヒドロゲル薄膜２２の周縁と支持枠９１とは、ヒドロゲル薄膜２２の表面と被貼付物９２の表面との吸着後に支持枠９１を剥離した場合に分離する程度に弱く結合されているため、ヒドロゲル薄膜２２を被貼付物９２表面に残すことができる（図９ｃ）。図１０に示すように、フィルム状部材により形成される支持枠１０１と、支持枠１０１の開口を塞ぐように張られた乾燥ゲル薄膜２３とを備えるシート状貼付用物品１００も同様の操作により被貼付物９２の表面に貼付することができる。図７、８に示す、他の層５１、６１とともに多層化されたヒドロゲル薄膜２２又は乾燥ゲル薄膜２３の周縁の支持枠７１、８１を可撓性のフィルム状部材により形成した、支持枠付シート状貼付用物品７０、８０においても同様の貼付が可能である。
【実施例】
【００５８】
＜支持枠の準備＞
４ｃｍ×４ｃｍ、厚さ２５０μｍのポリスチレン製フィルム（ＳＵＮＤＩＣ社製）を、中央に３．２ｃｍφの真円形の開口が形成されるように切り抜き、開口を有する支持枠を準備した。
【００５９】
＜溶液の準備＞
・溶液１−ａ、１−ｂ
ゼラチン（シグマアルドリッチ社製）を純水に２重量％と６重量％の濃度となるように溶解して調製した溶液をそれぞれ「溶液１−ａ」「溶液１−ｂ」とした。
・溶液２−ａ、２−ｂ
アガロース（シグマアルドリッチ社製）を純水に２重量％と６重量％の濃度となるように溶解して調製した溶液をそれぞれ「溶液２−ａ」［溶液２−ｂ］とした。
・溶液３−ａ、３−ｂ
コラーゲン（新田ゼラチン、Ｃｅｌｌｍａｔｒｉｘ  Ｔｙｐｅ  Ｉ−Ａ）を２重量％（ｐＨ＝３）と６重量％（ｐＨ＝３）の濃度になるように調整した溶液をそれぞれ「溶液３−ａ」［溶液３−ｂ］とした。
【００６０】
＜ゼラチンのヒドロゲル薄膜及び乾燥ゲル薄膜＞
支持枠を３７℃でゾル状態である溶液１−ａに１秒間浸し、その後、支持枠が鉛直方向に平行となるように支持枠を溶液から、支持枠の開口に溶液の泡膜が形成されるように引き揚げた。引き揚げ後、速やかに、支持体を４℃の温度条件に１０分間曝して溶液の泡膜をゲル化させることで、厚さ約１０μｍのヒドロゲル薄膜（それぞれヒドロゲル薄膜１−ａ）を作製した。また、ヒドロゲル薄膜を４℃、１２０分間乾燥処理を行い、厚さ約４００ｎｍの乾燥した膜（それぞれ乾燥ゲル薄膜１−ａ）を得た。一方、溶液１−ａの泡膜をゲル化せずに２３℃の温度条件で乾燥処理をすると、泡膜が壊れてしまった。
【００６１】
溶液１−ｂについても同様の方法により溶液で泡膜を形成後ゲル化して厚さ約１０μｍのヒドロゲル薄膜１−ｂを作製し、乾燥により厚み１．２μｍの乾燥ゲル薄膜１−ｂを作製した。
【００６２】
＜アガロースのヒドロゲル薄膜及び乾燥ゲル薄膜＞
支持枠を５０℃でゾル状態である溶液２−ａに１秒間浸し、その後、支持枠が鉛直方向に平行となるように支持枠を溶液から、支持枠の開口に溶液の泡膜が形成されるように引き揚げた。引き揚げ後、速やかに、支持体を４℃の温度条件に１０分間曝して溶液の泡膜をゲル化させることで、厚さ約１０μｍのヒドロゲル薄膜（ヒドロゲル薄膜２−ａ）を作製した。また、ヒドロゲル薄膜を４℃で１２０分間乾燥処理を行い、厚さ約４００ｎｍの乾燥した膜（乾燥ゲル薄膜２−ａ）を得た。一方、溶液２−ａの泡膜をゲル化せずに２３℃の温度条件で乾燥処理をすると、泡膜が壊れてしまった。
【００６３】
溶液２−ｂについても同様の方法により溶液で泡膜を形成後ゲル化して厚さ約１０μｍのヒドロゲル薄膜２−ｂを作製し、乾燥により厚み１．２μｍの乾燥ゲル薄膜２−ｂを作製した。
【００６４】
＜コラーゲンのヒドロゲル薄膜及び乾燥ゲル薄膜＞
４℃で溶液３−ａを水酸化ナトリウムでｐＨ＝７に調整し、４℃のままゾル状態である溶液に１秒間浸し、その後、支持枠が鉛直方向に平行となるように支持枠を溶液から、支持枠の開口に溶液の泡膜が形成されるように引き揚げた。引き揚げ後、速やかに、支持体を３７℃の温度条件に３０分間曝して、溶液の泡膜をゲル化させることで、厚さ約１０μｍのヒドロゲル薄膜（ヒドロゲル薄膜３−ａ）を作製した。また、ヒドロゲル薄膜を２３℃で１２０分間乾燥処理を行い、厚さ約４００ｎｍの乾燥した膜（乾燥ゲル薄膜３−ａ）を得た。一方、同様に４℃で溶液３−ａをｐＨ＝７に調整し泡膜を形成して、ゲル化せずに２３℃の温度条件で乾燥処理をすると、泡膜が壊れてしまった。
【００６５】
溶液３−ｂについても同様の方法により溶液３−ｂで泡膜を形成後ゲル化して厚さ約１０μｍのヒドロゲル薄膜３−ｂを作製し、乾燥により厚み１．２μｍの乾燥ゲル薄膜３−ｂを作製した。
【００６６】
＜ヒドロゲル薄膜のヒト皮膚への貼付評価＞
上記で作製されたヒドロゲル薄膜１−ａ、２−ａ、３−ａそれぞれについてヒドロゲル薄膜が形成された支持枠の、支持枠部分をつかんでヒト皮膚とのヒドロゲル薄膜を接触させると表面張力でヒドロゲル薄膜が皮膚に接着し、支持枠部分を皮膚から遠ざけるとヒドロゲル薄膜が支持枠部分から分離し、ヒドロゲル薄膜だけを皮膚に貼付することができた。またヒドロゲル薄膜が非常に薄いため曲面部位や屈折部位への貼付も可能で、曲げた状態の指関節に貼付すると曲面形状に追随する様にヒドロゲル薄膜が全て皮膚に密着し、また貼付後の指の屈折の際もヒドロゲル薄膜が皮膚に密着したまま剥がれることがなく、貼付後の見た目もほとんど目立たなかった。
【００６７】
ヒドロゲル薄膜１−ｂ、２−ｂ、３−ｂもまた、曲げた状態の指関節に接触させることにより貼付することができた。しかしながら、ヒドロゲル薄膜１−ａ、２−ａ、３−ａと比較して皮膚への密着性が弱く、指の屈折の際にヒドロゲル薄膜が皮膚からずれる傾向があった。また貼付後の見た目が目立ち易い傾向があった。
【００６８】
＜乾燥ゲル薄膜のヒト皮膚への貼付評価＞
上記で作製された乾燥ゲル薄膜１−ａ、２−ａ、３−ａそれぞれについて乾燥ゲル薄膜が形成された支持枠の、支持枠部分をつかんでヒト皮膚と乾燥ゲル薄膜を接触させると、乾燥ゲル薄膜が非常に薄いので柔軟性があり皮膚の微細形状に追随するように皮膚に密着し、支持枠を皮膚から遠ざけると乾燥ゲル薄膜１−ａ、２−ａ、３−ａが支持枠から剥がれ、乾燥ゲル薄膜１−ａ、２−ａ、３−ａだけを皮膚に貼付することができた。また乾燥ゲル薄膜１−ａ、２−ａ、３−ａが非常に薄いため曲面部位や屈折部位への貼付も可能で、曲げた状態の指関節に貼付すると曲面形状に追随する様に膜が全て皮膚に密着し、また貼付後の指の屈折の際も乾燥ゲル薄膜１−ａ、２−ａ、３−ａは皮膚に密着したまま剥がれることがなく、貼付後の見た目もほとんど目立たなかった。
【００６９】
乾燥ゲル薄膜１−ｂ、２−ｂ、３−ｂもまた、曲げた状態の指関節に接触させることにより貼付することができた。しかしながら、乾燥ゲル薄膜１−ａ、２−ａ、３−ａと比較して皮膚への密着性が弱く、指の屈折の際に乾燥ゲル薄膜が皮膚からずれる傾向があった。また貼付後の見た目が目立ち易い傾向があった。
＜ポリエチレングリコール添加による膜の柔軟性の影響＞
ゼラチンが２重量％でポリエチレングリコールが０重量％、１重量％、２重量％、６重量％含む溶液をそれぞれ１ｍｌずつ、３ｃｍ×３ｃｍのスガラス上に、溶液を３７℃でゾル状態にしておいて均一にコートし、４℃の温度条件に１０分間曝して溶液をゲル化させ、４℃で２４時間乾乾燥処理を行うことで、スガラス上に乾燥膜を形成した。その後、乾燥膜の硬さを測定したところ（ピコデンター、ＨＭ５００、フィッシャー・インストルメンツ）、ポリエチレングリコールの量の増加に伴い膜のマルテンス硬さの値が低くなり柔軟性が高まった（下表参照）。
【００７０】
【表１】
2013223644.tif 000003
【図１】
2013223644.tif 000004
【図２】
2013223644.tif 000005
【図３】
2013223644.tif 000006
【図４】
2013223644.tif 000007
【図５】
2013223644.tif 000008
【図６】
2013223644.tif 000009
【図７】
2013223644.tif 000010
【図８】
2013223644.tif 000011
【図９】
2013223644.tif 000012
【図１０】
2013223644.tif 000013